(57)【要約】【課題】  芯繊維に銀メッキを施した短繊維と植物繊維とを混抄することによって得られる銀繊維紙を布地に重ね合わせて両者を一体化した抗菌性素材を提供する。【解決手段】  芯繊維に銀メッキを施した短繊維と植物繊維とを混抄することによって得られる銀繊維紙７を布地８に重ね合わせて両者を糊で接合することにより一体化する。銀繊維紙７が調湿作用を発揮し、布地８が必要強度を発揮する。銀繊維紙が短繊維を７重量％以上含む。銀繊維紙が短繊維を２０重量％以上含んでいることが特に好ましい。銀繊維紙７と布地８とを縫製することにより着衣として形成することが可能である。【選択図】        図１
2005254576.tif 000002
【特許請求の範囲】
【請求項１】
芯繊維に銀メッキを施した短繊維と植物繊維とを混抄することによって得られる銀繊維紙を布地に重ね合わせて両者を一体化してなる抗菌性素材。
【請求項２】
上記銀繊維紙が上記短繊維を７重量％以上含む請求項１に記載した抗菌性素材。
【請求項３】
上記銀繊維紙が上記短繊維を２０重量％以上含む請求項１に記載した抗菌性素材。
【請求項４】
上記銀繊維紙が上記布地よりも吸湿性に優れ、上記布地が上記銀繊維紙よりも耐引裂性に優れている請求項１ないし請求項３のいずれか１項に記載した抗菌性素材。
【請求項５】
上記銀繊維紙と布地との重なり面を接着剤で接合することによって両者を一体化してある請求項１ないし請求項４のいずれか１項に記載した抗菌性素材。
【請求項６】
上記銀繊維紙と布地とを縫製することによって着衣として形成してある請求項１ないし請求項４のいずれか１項に記載した抗菌性素材。
【発明の詳細な説明】
【技術分野】
【０００１】
本発明は、抗菌性素材、特に芯繊維に銀メッキを施した短繊維を用いている抗菌性素材に関する。
【背景技術】
【０００２】
従来、銀メッキした繊維を使用した抗菌性素材が公知であり（たとえば特許文献１参照）、また、銀メッキ繊維を用いた衣料品が公知である（たとえは特許文献２参照）。このうち、特許文献１に記載されているものは、ナイロン繊維などの基材物質に対して銀をメッキした繊維を含ませるというものであり、銀をメッキした繊維としてソークォート・インダストリーズ社が静電防止性繊維として市販するＸ−ｓｔａｔｉｃ繊維を好適に使用できるとしている。また、この特許文献１には、その抗菌性素材を、タオルなどのパイル織物、水槽などのフィルタとして使用するメッシュ織物、肌着や靴下などの衣料、フィルタ・壁装材・床材などとして使用される不織布、魚網、貯水タンク、塗料、寝具などに使用することができるということも記載されている。一方、特許文献２では、銀メッキされた繊維素材を編んで繊維組織を形成した衣料品としての靴下が挙げられ、銀メッキ繊維から発せられる銀イオンの作用によって防臭性や抗菌性が発揮されるとしている。
【０００３】
【特許文献１】特開平８−３５１７３号公報
【特許文献２】特開平１０−７２７０４号公報
【発明の開示】
【発明が解決しようとする課題】
【０００４】
しかしながら、特許文献１には、銀をメッキした繊維を繊維などの基材物質に含ませるということが記載されているだけであり、基材物質に対してどのような形態で銀をメッキした繊維を含ませるか、ということについては明らかにされていない。他方、特許文献２に記載されている技術は、銀メッキされた繊維素材を編んで繊維組織を形成するというものである。これらのことから、従来は、銀をメッキした繊維（以下、この項で「銀メッキ繊維」という）を布地を編んだり織ったりするための糸として用いることが公知であると推定することができる。
【０００５】
ところが、銀メッキ繊維は高価で重量も重いので、銀メッキ繊維を経糸や緯糸に使うと、抗菌性素材や衣料中に含まれる銀メッキ繊維の量が多くなることを避けられず、そのために素材や衣料が非常に高価なものになるだけでなく重量も重くなるという問題が生じる。
【０００６】
そこで、本願発明者は鋭意調査を試みて本発明をなすに至った。すなわち、本発明は、は、銀メッキ繊維の使用量を減らしてその価格や重量を現実的なものに抑えても銀の抗菌作用が十分に発揮され、しかも、耐久性や調湿性にも優れた抗菌性素材を提供することを目的とする。
【課題を解決するための手段】
【０００７】
本発明に係る抗菌性素材は、芯繊維に銀メッキを施した短繊維と植物繊維とを混抄することによって得られる銀繊維紙を布地に重ね合わせて両者を一体化してなる、というものである。これによれば、芯繊維に銀メッキを施した短繊維を経糸や緯糸として用いるものではなく、そのような短繊維を植物繊維とただ単に混抄することによって得られる銀繊維紙を用いているに過ぎないので、銀の使用量を少なく抑えることが可能になり、そうすることによって価格が安く抑えられ、重量も軽くすることが可能になる。その上、上記短繊維を銀繊維紙に万遍なく抄き込むことが容易であるため、抗菌性が銀繊維紙の紙面全体によって良好に発揮されるようになる。また、銀繊維紙を布地に重ね合わせて一体化したことにより、衣料などの着衣としての用途に適するようになるだけでなく、食器を載せるシート類や壁装材（壁紙）、各種のフィルターなど、抗菌性が有用な多種多様な用途に適するようになる。
【０００８】
本発明に係る抗菌性素材において、上記銀繊維紙が上記短繊維を７重量％以上含むものであると、満足のいく酵母菌発育阻止作用が発揮されることが判っている。また、上記銀繊維紙が上記短繊維を２０重量％以上含むものであると、土壌菌の発育を阻止する作用やカビ菌糸の発育を抑制する作用が満足のいく程度に発揮されることが判っている。
【０００９】
本発明では、上記銀繊維紙が上記布地よりも吸湿性に優れ、上記布地が上記銀繊維紙よりも耐引裂性に優れていることが望ましい。これによれば、当該抗菌性素材を人あるいは動物（ペット）なとの着衣として使用した場合に、体内からの発汗が銀繊維紙によって吸湿され、かつ、着衣に要求される耐引裂性などの強度が布地によって確保される。すなわち、この構成を採用することにより、当該抗菌性素材に一定以上の強度や吸湿性が要求される場合に、その要求に対処することが容易に可能になる。
【００１０】
本発明では、上記銀繊維紙と布地との重なり面を接着剤で接合することによって両者を一体化してあるという構成を採用したり、上記銀繊維紙と布地とを縫製することによって着衣として形成してある、という構成を採用したりすることが可能である。これらの各発明によれば、ミシンなどの縫製機械を用いる一般的な縫製技術を採用して抗菌性素材や抗菌性素材でなる着衣を製作することが可能になる。なお、銀繊維紙を布地に重ね合わせて両者を一体化する手段には、糊などの接着剤や縫製による場合のほか、ボタン掛けやフック掛けなどのような着脱可能な一体化手段などを適用することも可能である。
【発明の効果】
【００１１】
以上のように、本発明に係る抗菌性素材は、芯繊維に銀メッキを施した短繊維と植物繊維とを混抄することによって得られる銀繊維紙を布地に重ね合わせて両者を一体化したものであるので、芯繊維に銀メッキを施した短繊維を経糸や緯糸として用いた従来例に比べ、銀の使用量を少なく抑えて価格を安く抑え、重量も軽くすることが可能になる。そのため、衣料などの着衣としての用途に適するだけでなく、食器を載せるシート類や壁装材（壁紙）、各種のフィルターなど、抗菌性が有用な多種多様な用途に適するようになる。特に、銀繊維紙による吸湿作用と布地による耐引裂性とによって調湿作用と必要強度とを発揮させるようにしたものでは、一般的な布地と同様に人や動物の着衣としての使用が可能であり、そのような用途に用いると、銀繊維紙による抗菌性によって皮膚病や皮膚炎症、細菌類による感染などを治癒又は予防することが可能になる。
【発明を実施するための最良の形態】
【００１２】
図１は本発明に係る抗菌性素材を動物ペットの着衣として利用した事例を示した平面図、図２は図１の着衣を断面で示した説明図である。
【００１３】
図１の着衣Ａにおいて、１は動物の背中を覆う部分である身頃、２，２は胴体の左右を覆う横身頃、３，３は前脚を通す袖口、４は首回り、５は尻尾カバーであって、片側の横身頃２に設けた面状ファスナー６を、胴体の腹部に回して反対側の横身頃２の縁部２１に装着することによって動物の身体に着用するようになっている。
【００１４】
この着衣Ａの身頃１、横身頃２，２、尻尾カバー５などは、銀繊維紙７と布地８とを重ね合わせてそれらの重なり面の一部または全体を接着剤で接合することにより一体化されていて、図２に示したようにその重なり箇所の周縁部を縫着することにより着衣Ａとして形成してある。そして、布地８が表地として使用され、銀繊維紙７が布地８の裏側に重ね合わされている。尚、前記接着剤には、天然糊や合成糊や合成樹脂製接着剤などが含まれる。
【００１５】
銀繊維紙７は、芯繊維に銀メッキを施した短繊維と植物繊維とを混抄することによって得られる。たとえば、ナイロンなどの芯繊維に銀メッキを施した長さ数ｍｍ〜数十ｍｍ程度の短繊維（銀繊維）を木材パルプでなる植物繊維に所定の比率で配合し、パルパー（離解機）を用いて繊維を均一に分散させた後、サイズ剤や定着剤を所定量添加して耐水性を付与し、標準丸型シートマシーンを用いて抄紙し、抄紙後に所定温度で所定時間乾燥させる、という手順によって得られる。上記銀繊維には、たとえばソークォート・インダストリーズ社の商品名「Ｘ−ｓｔａｔｉｃ繊維」を用いることができる。
【００１６】
この銀繊維紙７では、銀繊維のメッキ層を形成している銀が水分と接触して銀イオンを放出し、その銀イオンが抗菌作用を発揮することが知られている。したがって、銀繊維紙７を布地８に裏張りした抗菌性素材でなる上記着衣Ａを、動物に装用しておくと、皮膚炎症や皮膚病やその他の細菌に起因する感染病などが銀イオンの抗菌作用によって治癒又は予防される。
【００１７】
銀繊維紙７には、秤量２５ｇ／ｍ2 のものを用いることが望ましい。この秤量の銀繊維紙７は、植物繊維と銀繊維とが粗に絡み合って外観が和紙状を呈し、その銀繊維紙７を透視することができる。このような銀繊維紙７は吸湿性が布地８に比べて優れているので、人や動物の発汗を吸収する作用に優れる。その上、銀繊維紙７は、銀繊維を経糸や緯糸として用いているものではなく、銀繊維を植物繊維とただ単に混抄することによって得られているので、銀の使用量を少なく抑えて価格を安く抑え、重量も軽くすることが可能である。しかしながら、この銀繊維紙７は耐引裂性に劣るので容易に破れたりする。銀繊維紙７のこのような低い耐引裂性を、それよりも耐引裂性に優れた布地８によって補っている。布地８には、織組織、編組織などを持つ生地が用いられ、その中でも、織組織を持つ布地すなわち織物は、耐引裂性などの強度に優れているので、着衣Ａとして使用した場合に十分な耐久性が得られる。
【００１８】
次に上記銀繊維又は銀繊維紙の抗菌性評価を行うために行った実験結果を説明する。
【００１９】
〔実験例１〕
培地上に菌液を塗り、その上に試験片（長さ５ｍｍの銀繊維又は秤量２５ｇ／ｍ2 の銀繊維紙）を貼り付け、試験片周辺の発育阻止帯（ハロー）の発生を観察した。菌種は、土壌菌（保存条件：３７℃，２４ｈｒ）、青カビ（保存条件：２５℃，２４ｈｒ）、酵母（保存条件：２５℃，２４ｈｒ）を用いた。結果を図３（抗菌性評価結果）に示した。なお、試験片は次の手順で作成した。ナイロン繊維に銀メッキを施した繊維長５ｍｍの銀繊維を木材パルプに０、１、３、５、７、１０、２０、３０（重量％）の各比率で配合し、パルパー（離解機）を用いて繊維を均一に分散させた後、サイズ剤としてのロジンや定着剤としての硫酸アルミニウムを所定量添加して耐水性を付与し、標準丸型シートマシーンを用いて抄紙し、抄紙後に１０５℃、５ｍｉｎの条件下で乾燥させた。
図３の抗菌性評価結果によると、銀繊維担体については、土壌菌、カビ、酵母のすべてに対して抗菌性を発揮することが認められた。
銀繊維紙につき、酵母に対しては銀繊維が７重量％以上配合されている場合に抗菌性が認められた。また、土壌菌やカビに対しては銀繊維が２０重量％以上配合されている場合に抗菌性が認められた。このことより、酵母菌に対する抗菌作用は、銀繊維が７重量％以上配合されている銀繊維紙を用いることによって得られ、土壌菌やカビに対する抗菌作用は、銀繊維が２０重量％以上配合されている銀繊維紙を用いることによって得られることが判った。また、酵母菌、土壌菌、カビのすべてに対する抗菌作用を得たい場合には、銀繊維が２０重量％以上配合されている銀繊維紙を用いればよいことが判った。
【００２０】
〔実験例２〕
土壌菌（６．２×１０5 個／ｍｌ）の菌数減少の傾向を、銀繊維配合量の異なる数種類の５０×５０ｍｍの手抄き銀繊維紙試験片を用いてフィルム密着法によって調査した。手順としては、試験片を入れたシャーシに菌液を０．５ｍｌ接種し、被膜フィルム（滅菌フィルム）を試験片の上に載せ、３７℃、９０％ＲＨで２４ｈｒ保存後、菌数測定を行った。結果を図４（銀繊維配合量−菌数）に示した。この実験結果により、銀繊維配合量の増加に伴って菌数が減少するということが確認できた。
【００２１】
〔実験例３〕
銀繊維紙の摩擦帯電圧を和紙のそれと比較した。試験方法はＪＩＳＬ１０９４−１９８８Ｂ法によった。なお、摩擦布には綿を使用し、試験室の温湿度は２０℃、４０％ＲＨであった。結果を図５（摩擦帯電圧）に示した。この実験結果により、現在市販されている紙の中で群を抜いた導電性を持ち、静電防止に効果のあることが判った。
【００２２】
〔実験例４〕
銀繊維紙の抗菌性をシェークフラスコ法によって調査した。試験菌には黄色ぶどう状球菌を用いた。振とう条件をリストアクション３３０ｒｐｍ×１ｈｒとした。試験片質量は０．７５ｇであった。結果を図６（滅菌率）に示した。この実験結果により滅菌率が９９という画期的な結果が得られた。
【００２３】
〔実験例５〕
銀繊維紙のカビ抵抗性を湿式法にて調査した。試験方法はＪＩＳＺ２９１１．６．２．２によった。使用培地はＪＩＳ無機塩観点培地を使用した。結果を図７（カビ抵抗性）に示した。この実験結果により、通常の生活、気象条件下できわめて高いカビ発生抑止力を持つことが判った。
【図面の簡単な説明】
【００２４】
【図１】本発明に係る抗菌性素材を動物ペットの着衣として利用した事例を示した平面図である。
【図２】図１の着衣を断面で示した説明図である。
【図３】銀繊維又は銀繊維紙の抗菌性評価結果を示した図面代用表である。
【図４】銀繊維配合量−菌数の評価結果を示した図面代用表である。
【図５】摩擦帯電圧の評価結果を示した図面代用表である。
【図６】滅菌率の評価結果を示した図面代用表である。
【図７】カビ抵抗性の評価結果を示した図面代用表である。
【符号の説明】
【００２５】
Ａ  着衣
７  銀繊維紙
８  布地
【図１】
2005254576.tif 000003
【図２】
2005254576.tif 000004
【図３】
2005254576.tif 000005
【図４】
2005254576.tif 000006
【図５】
2005254576.tif 000007
【図６】
2005254576.tif 000008
【図７】
2005254576.tif 000009